(57)【要約】【課題】靭性と耐欠損性に優れた表面被覆ＷＣ基超硬合金製切削工具を提供する。【解決手段】  ＷＣ基超硬合金を基体とし、基体表面に硬質被覆層を被覆形成した表面被覆ＷＣ基超硬合金製切削工具において、（ａ）上記ＷＣ基超硬合金は、ＷＣからなる第一硬質相と、ＷＣとＴｉ、Ｚｒ、ＮｂおよびＴａのうちから選ばれる少なくとも１種の炭化物、窒化物および炭窒化物の相互固溶体からなる第二硬質相と、さらに、Ｃｏからなる結合相で構成された焼結組織を有し、（ｂ）上記基体表面から基体内部に向かって５〜５０μｍの深さ領域におけるＣｏ含有割合は、基体内部のＣｏ含有割合より大であり、（ｃ）上記基体表面から基体内部に向かって少なくとも１００μｍまでの深さ領域に存在する第二硬質相の平均粒径は２〜１５μｍであり、（ｄ）上記基体表面から基体内部に向かって少なくとも１００μｍまでの深さ領域に存在する第二硬質相における該相表面部のＷ含有割合は、該相内部のＷ含有割合の１．５〜４倍である。【選択図】  図１
2014188598.tif 000002
【特許請求の範囲】
【請求項１】
Ｃｏを５〜１０質量％、Ｔｉ、Ｚｒ、ＮｂおよびＴａのうちから選ばれる少なくとも１種の炭化物、窒化物および炭窒化物のうち少なくとも１種を５〜３０質量％含有し、残部はＷＣと不可避不純物からなるＷＣ基超硬合金を基体とし、該基体表面に硬質被覆層を被覆形成した表面被覆ＷＣ基超硬合金製切削工具において、
（ａ）上記ＷＣ基超硬合金は、ＷＣからなる第一硬質相と、ＷＣとＴｉ、Ｚｒ、ＮｂおよびＴａのうちから選ばれる少なくとも１種の炭化物、窒化物および炭窒化物の相互固溶体からなる第二硬質相と、さらに、Ｃｏからなる結合相を含有する焼結組織を有し、
（ｂ）上記基体表面から基体内部に向かって少なくとも１００μｍまでの深さ領域に存在する第二硬質相の平均粒径は２〜１５μｍであり、
（ｃ）上記基体表面から基体内部に向かって少なくとも１００μｍまでの深さ領域に存在する第二硬質相について、オージェ分析によりＷ含有割合（原子％）を求めた場合、該硬質相の表面から５０〜１００ｎｍにおける第二硬質相表面部のＷ含有割合（原子％）は、該硬質相の表面から５００ｎｍを超えた内部における第二硬質相内部のＷ含有割合（原子％）の１．５〜４倍であることを特徴とする表面被覆ＷＣ基超硬合金製切削工具。
【請求項２】
上記基体表面から基体内部に向かって５〜５０μｍの深さ領域におけるＣｏの平均含有割合が、基体内部のＣｏの平均含有割合より大であるＣｏ富化領域が形成されていることを特徴とする請求項１に記載の表面被覆ＷＣ基超硬合金製切削工具。
【請求項３】
上記硬質被覆層は、Ｔｉの炭化物層、窒化物層、炭窒化物層、炭酸化物層、炭窒酸化物層およびＡｌ２Ｏ３層のうちから選ばれる少なくとも１層であることを特徴とする請求項１または２に記載の表面被覆ＷＣ基超硬合金製切削工具。
【発明の詳細な説明】
【技術分野】
【０００１】
この発明は、靭性と耐欠損性にすぐれ、長期の使用にわたってすぐれた耐摩耗性を発揮する表面被覆ＷＣ基超硬合金製切削工具（以下、被覆超硬工具という）に関するものである。
【背景技術】
【０００２】
従来、鋼や鋳鉄の切削加工用工具としては、ＷＣ基超硬合金を工具基体とし、その表面に、Ｔｉの炭化物、窒化物、炭窒化物、炭酸化物、窒酸化物および炭窒酸化物のうち一種またはそれ以上の層、また、必要に応じて、４ａ，５ａ，６ａ族の炭化物、窒化物、酸化物、硼化物およびこれらの固溶体もしくは化合物並びに酸化アルミニウムから選ばれる一種もしくはそれ以上からなる単層または複層を被覆形成した被覆超硬工具が知られている。
従来の被覆超硬工具においては、高切削速度などの高負荷の切削条件に対応するため、工具の靭性向上、耐摩耗性向上が求められており、このような課題を解決すべく、種々の提案がなされている。
【０００３】
例えば、特許文献１に示すように、被覆超硬工具の基体のすくい面部分のみに、基体内部より硬さの低い軟化層を形成することによって、耐高温塑性変形性を高め、初期摩耗の低減を図るとともに、靭性向上を図ることが提案されている。
【０００４】
また、例えば、特許文献２に示すように、被覆超硬工具の基体表面に厚さ０．５〜５μｍの、４ａ、５ａ、６ａ族の炭窒化物相からなる硬化層を形成し、さらに、その硬化層直下に厚さ５〜１００μｍの、内部に比し結合相の富化した領域を形成することによって、基体表面近傍の炭窒化物相により耐摩耗性を確保しつつ、同時に、炭窒化物相による靭性低下を、結合相富化領域でカバーすることが提案されている。
【０００５】
また、例えば、特許文献３に示すように、ＷＣ、鉄族の少なくとも１種の金属又はこれらの合金を含有するバインダー相並びに、Ｚｒ、Ｎｂ及びＷの組合せの炭化物及び炭窒化物の少なくとも１種を含む１種又は２種以上の固溶体相を含有する焼結組織を被覆超硬工具基体に形成することにより、耐塑性変形性、耐摩耗性を改善することが提案されている。
【先行技術文献】
【特許文献】
【０００６】
【特許文献１】特開昭５８−５５５６０号公報
【特許文献２】特開平５−１７１４４２号公報
【特許文献３】特表２００７−５１３２５６号公報
【発明の概要】
【発明が解決しようとする課題】
【０００７】
近年、高能率化のために高負荷高速切削がなされ、それに伴い切削工具も高温においての耐摩耗性が求められている。そのため、Ｗ以外の４、５、６族金属の炭化物、炭窒化物、炭酸窒化物を添加し、主としてそれらが主成分となる硬質相(これを、第二硬質相という。なお、ＷＣからなる硬質相を第一硬質相という)を析出させることで、高温での高い耐摩耗性・耐塑性変形性を有する被覆超硬工具基体を作ることが可能となっている。
しかしながら、上記第二硬質相は、第一硬質相のＷＣ相に比して、結合相との濡れ性が悪いため、低温での焼結の場合、巣の発生する場合がある。
巣の発生原因は、第二硬質相に対する結合相の濡れ性が悪いために、第二硬質相周囲への結合相の回り込みが不十分となるためである。そして、巣が発生することにより、高負荷切削や断続切削において、第二硬質相と結合相の界面には亀裂が発生し、また、亀裂の進展経路ともなりやすいため、被覆超硬工具の耐欠損性に悪影響を及ぼすことになる。
一方、硬質相周囲への結合相の回り込みを良好にするために、高温にて焼結を行い、結合相と硬質相との濡れ性を向上させることも考えられるが、高温で焼結を行うとＷＣ粒の粒成長を促進され、ＷＣ粒が粗大化し、特に基体表面部においてはその影響で面粗さが粗くなり、基体と硬質被覆層との付着強度に悪影響を及ぼし、これが膜の剥離の原因となる。
このように、切刃に高負荷が作用する高負荷切削加工や断続切削加工で被覆超硬工具を用いた場合には、靭性、耐欠損性が十分とはいえないため、短時間で寿命に至るのが現状である。
【課題を解決するための手段】
【０００８】
そこで本発明者等は、上述のような観点から、高負荷切削加工や断続切削加工に用いた場合でも、すぐれた靭性、耐欠損性を発揮するような被覆超硬工具の基体組織について鋭意研究したところ、以下の知見を得た。
【０００９】
すなわち、被覆超硬工具の靭性、耐欠損性を向上させるためには、基体の構成成分である硬質相と結合相との濡れ性を改善することが必要であるが、そのためには、基体を構成する成分である第二硬質相の平均粒径を２〜１５μｍとするとともに、基体表面から内部に向かって少なくとも100μmの深さ領域にある第二硬質相の表面部のＷ含有割合を硬質相の中心部のそれに比べて高くした焼結組織を形成することにより、第二硬質相周りの結合相の濡れ性を高め、結合相の回り込みを良くすることで、第二硬質相と結合相との２相界面での亀裂の発生または亀裂の進展を抑制することができし、これによって、被覆超硬工具の耐塑性変形性、耐摩耗性を損なうことなく、基体の靭性、耐欠損性を向上させ得ることを見出したのである。
【００１０】
さらに、本発明者等は、上記の焼結組織を得るためには、所定の組成となるように原料粉末を配合して成形した圧粉体を、所定の雰囲気（例えば、Ａｒ雰囲気）および温度範囲（例えば、１３００〜１３５０℃）に保持して焼結した後、焼結温度より高い温度（例えば、１５００〜１５５０℃）と低い温度（例えば、１２００〜１２５０℃）へ急昇温・急冷却する熱処理サイクルを複数回繰り返し行うことにより、第二硬質相の表面部のＷ含有割合を硬質相の中心部のそれに比べて高くした焼結組織を形成し得ることを見出したのである。
【００１１】
本発明は、上記知見に基づいてなされたものであって、
「（１）  Ｃｏを５〜１０質量％、Ｔｉ、Ｚｒ、ＮｂおよびＴａのうちから選ばれる少なくとも１種の炭化物、窒化物および炭窒化物のうち少なくとも１種を５〜３０質量％含有し、残部はＷＣと不可避不純物からなるＷＣ基超硬合金を基体とし、該基体表面に硬質被覆層を被覆形成した表面被覆ＷＣ基超硬合金製切削工具において、
（ａ）上記ＷＣ基超硬合金は、ＷＣからなる第一硬質相と、ＷＣとＴｉ、Ｚｒ、ＮｂおよびＴａのうちから選ばれる少なくとも１種の炭化物、窒化物および炭窒化物の相互固溶体からなる第二硬質相と、さらに、Ｃｏからなる結合相を含有する焼結組織を有し、
（ｂ）上記基体表面から基体内部に向かって少なくとも１００μｍまでの深さ領域に存在する第二硬質相の平均粒径は２〜１５μｍであり、
（ｃ）上記基体表面から基体内部に向かって少なくとも１００μｍまでの深さ領域に存在する第二硬質相について、オージェ分析によりＷ含有割合（原子％）を求めた場合、該硬質相の表面から５０〜１００ｎｍにおける第二硬質相表面部のＷ含有割合（原子％）は、該硬質相の表面から５００ｎｍを超えた内部における第二硬質相内部のＷ含有割合（原子％）の１．５〜４倍であることを特徴とする表面被覆ＷＣ基超硬合金製切削工具。
（２）  上記基体表面から基体内部に向かって５〜５０μｍの深さ領域におけるＣｏの平均含有割合は、基体内部のＣｏの平均含有割合より大であるＣｏ富化領域が形成されていることを特徴とする前記（１）に記載の表面被覆ＷＣ基超硬合金製切削工具。
（３）  上記硬質被覆層は、Ｔｉの炭化物層、窒化物層、炭窒化物層、炭酸化物層、炭窒酸化物層およびＡｌ２Ｏ３層のうちから選ばれる少なくとも１層であることを特徴とする前記（１）または（２）に記載の表面被覆ＷＣ基超硬合金製切削工具。」
を特徴とするものである。
【００１２】
次にこの発明の被覆超硬工具において、詳細に説明する。
【００１３】
ＷＣ基超硬合金中のＣｏ含有量：
本発明のＷＣ基超硬合金には、ＷＣからなる第一硬質相と、ＷＣとＴｉ、Ｚｒ、ＮｂおよびＴａのうちから選ばれる少なくとも１種の炭化物、窒化物および炭窒化物の相互固溶体からなる第二硬質相と、さらに、Ｃｏ結合相からなる焼結組織が形成される。
ＷＣ基超硬合金の主たる結合相成分であるＣｏは、第一硬質相であるＷＣ相、および、ＷＣとＴｉ、Ｚｒ、ＮｂおよびＴａのうちから選ばれる少なくとも１種の炭化物、窒化物および炭窒化物の相互固溶体からなる第二硬質相の周囲を取り囲んで強固に結合し、基体の強度および靭性を向上させる作用があるが、その含有量が５質量％未満では前記作用に所望の効果が得られず、一方その含有量が１０質量％を越えると、基体の耐摩耗性が低下するようになることから、その含有量を５〜１０質量％とする。
【００１４】
ＷＣ基超硬合金中のＴｉ、Ｚｒ、ＮｂおよびＴａの炭化物、窒化物、炭窒化物の含有量：
Ｔｉ、Ｚｒ、ＮｂおよびＴａのうちから選ばれる少なくとも１種の炭化物、窒化物および炭窒化物のうち少なくとも１種は、ＷＣと相互固溶体を形成し、第二硬質相として結合相中に分布することにより、基体の硬さを高めて、耐摩耗性を向上させる作用があるが、これらの硬質相成分の含有量が５質量％未満では所望の耐摩耗性向上効果が得られず、一方その含有量が３０質量％を越えると基体の靭性が低下傾向を示すようになることから、含有量を５〜３０質量％とする。
【００１５】
ＷＣ基超硬合金の焼結組織：
ＷＣ基超硬合金には、ＷＣからなる第一硬質相、Ｃｏからなる結合相とともに、ＷＣとＴｉ、Ｚｒ、ＮｂおよびＴａのうちから選ばれる少なくとも１種の炭化物、窒化物および炭窒化物の相互固溶体からなる第二硬質相が形成される。
そして、上記第二硬質相のうちで、少なくとも１００μｍまでの深さ領域に存在する第二硬質相については、結合相との濡れ性を高め、第二硬質相の周囲における結合相のまわりこみを良好なものとするために、第二硬質相の表面から５０〜１００ｎｍにおける硬質相表面部のＷ含有割合（原子％）を、第二硬質相の表面から５００ｎｍを超えた内部における硬質相内部のＷ含有割合（原子％）の１．５〜４倍とする。
即ち、ＷＣ基超硬合金中に分散する第二硬質相は、該相の全体に亘って均一なＷ濃度となっているのではなく、相の表面に近い領域（硬質相の表面から５０〜１００ｎｍにおける深さ領域）では、相の内部領域（硬質相の表面から５００ｎｍを超えた内部の相の領域）に比して、相対的にＷ含有割合（原子％）が高くなっている。
このような第二硬質相におけるＷの濃度分布は、基体表面から基体内部に向かって少なくとも１００μｍまでの深さ領域に存在する第二硬質相について、該第二硬質相の表面部と内部のＷ含有割合（原子％）を、オージェ分析により測定することにより求めることができる。
第二硬質相表面部のＷ含有割合（原子％）が、第二硬質相の内部領域のそれの１．５倍未満では、結合相と第二硬質相との濡れ性が十分でないため、結合相と第二硬質相との界面における亀裂の発生、亀裂の進展を十分に抑制することはできず、一方、第二硬質相表面部のＷ含有割合（原子％）が、第二硬質相の内部領域のそれの４倍を超えるようになると、第二硬質相の硬さに低下を招き、耐摩耗性に悪影響を及ぼすことから、第二硬質相の表面から５０〜１００ｎｍにおける第二硬質相表面部のＷ含有割合（原子％）を、第二硬質相の表面から５００ｎｍを超えた内部における第二硬質相内部のＷ含有割合（原子％）の１．５〜４倍と定めた。
【００１６】
ＷＣ基超硬合金中の第二硬質相の平均粒径：
また、ＷＣ基超硬合金中の第二硬質相の平均粒径は、２〜１５μｍとすることが必要である。
これは、第二硬質相の平均粒径が２μｍ未満であると、第二硬質相に上記Ｗ濃度の分布を形成することが難しく、そのため、第二硬質相と結合相の濡れ性改善が十分でなく、一方、第二硬質相の平均粒径が１５μｍを超えると、粗大化した第二硬質相が分布することにより、ＷＣ基超硬合金自体の靭性が低下するようになることから、第二硬質相の平均粒径は、２〜１５μｍと定めた。
【００１７】
基体表面から基体内部に向かって５〜５０μｍの深さ領域におけるＣｏの平均含有割合：
また、この発明では、基体表面から５〜５０μｍの深さ領域において、Ｃｏ成分の含有割合を、工具基体内部のそれより高くしたＣｏ富化領域を形成することによって、耐欠損性の向上を図ることができる。
ただ、Ｃｏ富化領域の深さが、基体表面から５μｍ未満では、耐欠損性の改善に効果が少なく、Ｃｏ富化領域の深さが、基体表面から５０μｍを超える場合には、基体の硬さが不足し、耐摩耗性が低下するようになることから、基体表面から５〜５０μｍの深さ領域において、Ｃｏ富化領域を形成し、Ｃｏ成分の含有割合を、工具基体内部のそれより高くすることが望ましい。
【００１８】
焼結組織の形成：
従来の超硬合金基体は、一般に、図１（ａ）に示されるような、昇温、加熱保持（焼結）および冷却によって、製造されていたが、この発明の超硬合金基体では、例えば、図１（ｂ）に示す製造プロセスによって、前記した焼結組織を有する超硬合金基体を得ることができる。
つまり、所定粒径のＷＣ粉末、所定粒径のＣｏ粉末、所定粒径のＴｉ、Ｚｒ、ＮｂおよびＴａのうちから選ばれる少なくとも１種以上の各粉末あるいは、これらの炭化物粉末、窒化物粉末、炭窒化物粉末を、所定組成となるように配合した圧粉体を、Ａｒ雰囲気中で１３００〜１３５０℃の焼結温度に昇温・加熱保持して焼結した後、焼結温度より高い１５００〜１５５０℃の温度と、焼結温度より低い１２００〜１２５０℃の温度への急熱・急冷する熱処理サイクルを、複数回繰り返し行うことにより、第二硬質相の表面部のＷ含有割合が、第二硬質相の内部のそれに比べて高くなるＷ濃度分布を有する焼結組織を形成することができる。
【００１９】
上記焼結組織の形成において、Ａｒ雰囲気または真空雰囲気が望ましく、また、焼結のための加熱保持時間は、２５〜３０分であることが望ましい。
焼結後の熱処理サイクルにおける急熱の昇温速度は、２０〜３０℃／ｍｉｎであることが望ましく、また、急冷の冷却速度は、５０〜６０℃／ｍｉｎであることが望ましい。急熱の昇温速度が２０℃／ｍｉｎ未満である場合、また、急冷の冷却速度が５０℃／ｍｉｎ未満である場合には、熱処理中に、第二硬質相内のＷの拡散が進行し、第二硬質相内部のＷ濃度も高くなり、超硬合金の耐摩耗性に悪影響を及ぼすこととなる。
一方、昇温速度が３０℃を超える場合、また、急冷の冷却速度が６０℃／ｍｉｎを超える場合には、急激な温度変化により母材内部に導入される歪が大きくなるために耐欠損性に悪影響を及ぼすこととなる。
また、熱処理サイクルは少なくとも５回以上、好ましくは、１０回以上５０回以下、繰り返し行うことが望ましく、熱処理サイクルが５回未満であると、第二硬質相表面のＷ含有割合が、第二硬質相内部のそれの１．５倍以上とならず、結合相が回り込み不足になり、一方、熱処理サイクルが少なくとも５０回を超えると、第二硬質相内部のＷ含有量が高くなりすぎるため、超硬合金の耐摩耗性が低下する。
【００２０】
基体表面の硬質被覆層：
また、この発明では、基体表面に被覆する硬質被覆層としては、従来から知られている硬質被覆層、例えば、Ｔｉの炭化物層、窒化物層、炭窒化物層、炭酸化物層、炭窒酸化物層およびＡｌ２Ｏ３層のうちから選ばれる１層または２層以上の硬質被覆層を被覆形成することができる。
なお、上述した硬質被覆層ばかりでなく、従来から知られている硬質被覆層を被覆形成することを何ら妨げるものではない。
【発明の効果】
【００２１】
本発明の被覆超硬工具によれば、基体が第一硬質相（ＷＣ）、第二硬質相（ＷＣとＴｉ、Ｚｒ、ＮｂおよびＴａのうちから選ばれる少なくとも１種の炭化物、窒化物および炭窒化物の相互固溶体）および結合相（Ｃｏ）からなり、さらに、基体表面から基体内部に向かって少なくとも１００μｍまでの深さ領域に存在する第二硬質相について、該硬質相の表面から５０〜１００ｎｍにおける第二硬質相表面部のＷ含有割合（原子％）が、該硬質相の表面から５００ｎｍを超えた内部における第二硬質相内部のＷ含有割合（原子％）の１．５〜４倍である焼結組織を形成することによって、第二硬質相と結合相の濡れ性が高められ、その結果、結合相の回り込みが改善され、第二硬質相と結合相との界面における亀裂の発生、進展が抑制されることから、高負荷切削加工や断続切削加工に用いた場合でも、すぐれた靭性、耐欠損性を発揮するととともに、長期の使用に亘ってすぐれた耐摩耗性を
発揮することができる。
【図面の簡単な説明】
【００２２】
【図１】（ａ）は従来の超硬合金の焼結プロセスの概略を示し、（ｂ）はこの発明の焼結組織を有する超硬合金の製造プロセスの概略を示す。
【発明を実施するための形態】
【００２３】
この発明を、実施例に基づいて、以下に説明する。
【実施例１】
【００２４】
（ａ）  原料粉末として、いずれも０．５〜３．０μｍの範囲内の所定の平均粒径を有するＷＣ粉末、Ｃｏ粉末、ＺｒＣ粉末、ＮｂＣ粉末およびＴａＣ粉末を、表１に示される割合に配合し、さらに溶剤を加えて２４時間ボールミル混合し、減圧乾燥した後、１００ＭＰａの圧力で所定形状の圧粉体にプレス成形することにより、同一組成の圧粉体Ａ１〜Ａ８を作製した。
（ｂ）  このプレス成形により得た圧粉体Ａ１〜Ａ８の内の圧粉体Ａ１〜Ａ６を焼結するにあたり、表２に示す条件の焼結プロセスで焼結し、研削にて、ＣＮＭＧ１２０４０８に規定されるインサート形状に加工することによって、表３に示す本発明のＷＣ基超硬合金基体Ａ１〜Ａ６を製造した。
（ｃ）  その後、本発明のＷＣ基超硬合金基体Ａ１〜Ａ６に対して、表４に示される５層からなる硬質被覆層を化学蒸着により被覆形成することにより、本発明の被覆超硬工具Ａ１〜Ａ６を作製した。
【００２５】
比較のため、前記（ａ）で作製した圧粉体Ａ７、Ａ８を、表２に示す条件の焼結プロセスで焼結し、研削にて、ＣＮＭＧ１２０４０８に規定されるインサート形状に加工することによって、表３に示す比較例のＷＣ基超硬合金基体Ａ７、Ａ８を製造し、さらに、表４に示される５層からなる硬質被覆層を化学蒸着により被覆形成することにより、比較例の被覆超硬工具Ａ７、Ａ８を作製した。
【００２６】
上記本発明の超硬工具基体Ａ１〜Ａ６および比較例の超硬工具基体Ａ７、Ａ８のそれぞれについて、第二硬質相の表面部および内部の成分濃度をオージェ分析にて測定し、５点測定による平均値を、表面部および内部における各成分の含有量（原子％）として求めた。
また、上記本発明の超硬工具基体Ａ１〜Ａ６および比較例の超硬工具基体Ａ７、Ａ８の第二硬質相の粒径については、光学顕微鏡での拡大写真より視野内の第二硬質相の粒径を各々測定し、その平均値を算出することにより平均粒径（μｍ）を求めた。
表３に、それぞれの値を示す。
【００２７】
つぎに、上記本発明の被覆超硬工具Ａ１〜Ａ６および比較例の被覆超硬工具Ａ７、Ａ８について、いずれも工具鋼製バイトの先端部に固定治具にてネジ止めした状態で、
被削材：ＪＩＳ・Ｓ４５Ｃの丸棒、
切削速度：３００  ｍ／ｍｉｎ．、
切り込み：２．０  ｍｍ、
送り：０．５  ｍｍ／ｒｅｖ．、
切削時間：２０  分、
の条件（切削条件１という）での炭素鋼の高速湿式切削加工試験を行い、
逃げ面摩耗量を測定した。
表５に、その結果を示す。
【００２８】
また、上記本発明の被覆超硬工具Ａ１〜Ａ６および比較例の被覆超硬工具Ａ７、Ａ８について、いずれも工具鋼製バイトの先端部に固定治具にてネジ止めした状態で、
被削材：ＪＩＳ・ＳＮＣＭ４３９からなる幅：１５０ｍｍのブロック材、
切削速度：１３０  ｍ／ｍｉｎ．、
切り込み：１．５  ｍｍ、
送り：０．２  ｍｍ／ｒｅｖ．、
切削時間：２分
の条件（切削条件２という）で各々の被覆工具１０個について乾式切削加工試験を行い、
欠損発生率(欠損発生チップ／試験チップ数)を測定した。
表５に、その結果を示す。
【００２９】
【表１】
2014188598.tif 000003
【００３０】
【表２】
2014188598.tif 000004
【００３１】
【表３】
2014188598.tif 000005
【００３２】
【表４】
2014188598.tif 000006
【００３３】
【表５】
2014188598.tif 000007
【００３４】
表５の結果から、第二硬質相表面部のＷ含有割合（原子％）が、第二硬質相内部のＷ含有割合（原子％）の１．５〜４倍で本発明の被覆超硬工具Ａ１〜Ａ６においては、欠損発生が抑制されると共に耐摩耗性にもすぐれていることが分かる。
これに対して、比較例の被覆超硬工具Ａ７、Ａ８においては、早期に欠損を発生し、工具寿命が短命であることは明らかである。
【実施例２】
【００３５】
（ａ）  原料粉末として、いずれも０．５〜３．０μｍの範囲内の所定の平均粒径を有するＷＣ粉末、Ｃｏ粉末、ＴｉＣ粉末、ＴｉＮ粉末、ＺｒＣ粉末、ＺｒＮ粉末およびＴａＣ粉末を、表１に示される割合に配合し、さらに溶剤を加えて２４時間ボールミル混合し、減圧乾燥した後、１００ＭＰａの圧力で所定形状の圧粉体にプレス成形することにより、同一組成の圧粉体Ｂ１〜Ｂ８を作製した。
（ｂ）  このプレス成形により得た圧粉体Ｂ１〜Ｂ８の内の圧粉体Ｂ１〜Ｂ６を焼結するにあたり、表６に示す条件の焼結プロセスで焼結し、研削にて、ＣＮＭＧ１２０４０８に規定されるインサート形状に加工することによって、表７に示す本発明のＷＣ基超硬合金基体Ｂ１〜Ｂ６を製造した。
（ｃ）  その後、本発明のＷＣ基超硬合金基体Ｂ１〜Ｂ６に対して、表４に示される５層からなる硬質被覆層を化学蒸着により被覆形成することにより、本発明の被覆超硬工具Ｂ１〜Ｂ６を作製した。
【００３６】
比較のため、前記（ａ）で作製した圧粉体Ｂ７、Ｂ８を、表６に示す条件の焼結プロセスで焼結し、研削にて、ＣＮＭＧ１２０４０８に規定されるインサート形状に加工することによって、表７に示す比較例のＷＣ基超硬合金基体Ｂ７、Ｂ８を製造し、さらに、表４に示される５層からなる硬質被覆層を化学蒸着により被覆形成することにより、比較例の被覆超硬工具Ｂ７、Ｂ８を作製した。
【００３７】
上記本発明の超硬工具基体Ｂ１〜Ｂ６および比較例の超硬工具基体Ｂ７、Ｂ８のそれぞれについて、実施例１と同様な方法で、第二硬質相の表面部および内部における各成分の含有量（原子％）を求め、また、第二硬質相の平均粒径（μｍ）を求めた。
さらに、上記の各超硬工具基体の基体内部に向かって５〜５０μｍの深さ領域におけるＣｏの含有量（原子％）と基体内部（基体表面から基体内部に向かって少なくとも１００μｍを超える深さ領域）におけるＣｏの含有量（原子％）を、ＥＤＳ（エネルギー分散型Ｘ線分析法）によって測定し、Ｃｏ富化率＝（５〜５０μｍの深さ領域におけるＣｏの含有量）／（基体内部におけるＣｏの含有量）の値を求めた。
表７に、これらの値を示す。
【００３８】
つぎに、上記本発明の被覆超硬工具Ｂ１〜Ｂ６および比較例の被覆超硬工具Ｂ７、Ｂ８について、いずれも工具鋼製バイトの先端部に固定治具にてネジ止めした状態で、
被削材：ＪＩＳ・Ｓ４５Ｃの丸棒、
切削速度：３００  ｍ／ｍｉｎ．、
切り込み：２．０  ｍｍ、
送り：０．５  ｍｍ／ｒｅｖ．、
切削時間：２０  分、
の条件（切削条件１という）での炭素鋼の高速湿式切削加工試験を行い、
逃げ面摩耗量を測定した。
表８に、その結果を示す。
【００３９】
また、上記本発明の被覆超硬工具Ｂ１〜Ｂ６および比較例の被覆超硬工具Ｂ７、Ｂ８について、いずれも工具鋼製バイトの先端部に固定治具にてネジ止めした状態で、
被削材：ＪＩＳ・ＳＮＣＭ４３９からなる幅：１５０ｍｍのブロック材、
切削速度：１３０  ｍ／ｍｉｎ．、
切り込み：１．５  ｍｍ、
送り：０．２  ｍｍ／ｒｅｖ．、
切削時間：４  分
の条件（切削条件２という）で各々の被覆工具１０個について乾式切削加工試験を行い、
欠損発生率(欠損発生チップ／試験チップ数)を測定した。
表８に、その結果を示す。
【００４０】
【表６】
2014188598.tif 000008
【００４１】
【表７】
2014188598.tif 000009
【００４２】
【表８】
2014188598.tif 000010
【００４３】
表８の結果から、第二硬質相表面部のＷ含有割合（原子％）が、第二硬質相内部のＷ含有割合（原子％）の１．５〜４倍であり、さらに、基体表面から基体内部に向かって５〜５０μｍの深さ領域にＣｏ富化領域が形成された本発明の被覆超硬工具Ｂ１〜Ｂ６は、比較例の被覆超硬工具Ｂ７、Ｂ８に比して、耐欠損性、耐摩耗性にすぐれることが分かる。
【産業上の利用可能性】
【００４４】
本発明の表面被覆ＷＣ基超硬合金製切削工具は、高速切削加工ばかりでなく、切刃に衝撃的負荷が作用する断続切削加工においても、すぐれた耐欠損性を示し、長期間の使用にわたってすぐれた切削性能を発揮することから、切削加工の省エネ化、低コスト化に十分満足に対応できるものである。
【図１】
2014188598.tif 000011